片面に少なくとも基材フィルムとヒートシールフィルムを備える積層フィルムよりなり、揮発性成分を含む強浸透性物質、酸性物質、アルカリ性物質、香料、油、界面活性剤または、高沸点有機溶剤を含有する液体を収納する包装袋であって、前記ヒートシールフィルムが前記包装袋の内壁面を構成しており、前記ヒートシールフィルムが、添加剤が無添加のポリエチレンフィルムであり、前記積層フィルムが、前記基材フィルム上に尿素結合を含むポリウレタン接着剤層およびヒートシールフィルムをこの順で設けた積層フィルムであることを特徴とする液体用可撓性包装袋。前記ポリウレタン接着剤層がアダクト体タイプ、ビューレット体タイプ、トリマー体タイプの、三官能化させたモノマーの誘導体から合成された尿素結合を含むポリウレタンであることを特徴とする請求項1に記載の液体用可撓性包装袋。前記基材フィルムが、ポリエステルフィルム、ナイロンフィルムまたはポリオレフィンフィルムのいずれか一つのフィルムであって、その片面に無機酸化物層や金属蒸着層が設けてなり、その上に、ポリエステルフィルム、ナイロンフィルムまたはポリオレフィンフィルムのいずれか一つのフィルムが設けられてなることを特徴とする請求項1または請求項2に記載の液体用可撓性包装袋。本発明は、インクジェット装置用インク袋や食品、洗剤、家庭用品および健康医療関連製品などの可撓性包装袋に関するものである。本発明は、包装袋に収納する内容物が、液体であり、かつ、アルコール類、浴用剤や湿布薬など強い浸透力をもつ揮発性成分を含む強浸透性物質や、香料、食酢、油、アルカリ物質などを含有する場合に関するものである。本発明は、その場合にあっても、上記袋を構成しているプラスチック積層フィルムの接着剤層の接着強度を低下させることなく、デラミネーションを引き起こさない、すなわち内容物の保存性に優れた液体用可撓性包装袋を提供することを課題とするものである。請求項1の発明における包装袋は、片面に少なくとも、基材フィルムとヒートシールフィルムを備える積層フィルムよりなり、揮発性成分を含む強浸透性物質または、酸性物質、アルカリ性物質、香料、油、界面活性剤、高沸点有機溶剤を、含有する液体を収納できる液体用可撓性包装袋である。前記ヒートシールフィルムは、前記液体用可撓性包装袋の内壁面を構成しており、添加剤が無添加のポリエチレンフィルムであることを特徴とするものである。前記積層フィルムは、前記基材フィルム上に尿素結合を含むポリウレタン接着剤層およびヒートシールフィルムをこの順で設けたことを特徴とする積層フィルムである。請求項2の発明は、前記ポリウレタン接着剤層がアダクト体タイプ、ビューレット体タイプ、トリマー体タイプの、三官能化させたモノマーの誘導体から合成された尿素結合を含むポリウレタンであることを特徴とするものである。請求項3の発明は、前記基材フィルムが、ベースフィルムの片面に、金属箔または、無機酸化物層や金属の蒸着層が設けてあり、更にその上に、前記ベースフィルムと同種のフィルムが設けられた積層体であることを特徴とするものである。前記ベースフィルムおよび前記同種のフィルムが、ポリエステルフィルム、ナイロンフィルムまたは、ポリオレフィンフィルムのいずれか一つのフィルムであることを特徴とするものである。本発明は、上記用途向けの可撓性包装袋であって、包装袋に収納する内容物が、液体であり、かつ、アルコール類、浴用剤や湿布薬など強い浸透力をもつ揮発性成分を含む強浸透性物質や、香料、食酢、油、アルカリ物質などを含有する場合であっても、上記袋を構成しているプラスチック積層フィルムの接着剤層の接着強度を低下させることなく、デラミネーションを引き起こさない、すなわち内容物の保存性に優れた液体用可撓性包装袋を提供できるという効果を有するものである。請求項1の発明における包装袋の内壁面を構成している前記ヒートシールフィルムとして、添加剤が無添加のポリエチレンフィルムを用いることによって、従来の添加剤使用で発生していたインクの変質や、インクノズルである針の詰り現象を解決できるという効果を有するものである。すなわち従来の添加剤である滑剤、酸化防止剤、アンチブロッキング剤や可塑剤などがポリエチレンフィルムよりインクに溶出して、インクの変質や、インクの流動状態を変化させて、インクノズルである針に詰り現象を発生させ、インク吐出に不具合を生じさせていた。また、請求項1の発明における前記基材フィルムとヒートシールフィルムの間に、尿素結合を含むポリウレタン接着剤層を設けることによって、結合が多く、結合密度が高くなり、結合の網目構造が強固となったために、包装袋の内容物の強い浸透力によって、上記接着剤層が、溶解や膨張現象を起こすことが極めて少なくなったために、強いラミネート強度を保持できるという効果を有するものである。すなわち一般的な2液硬化タイプのウレタン接着剤層に比べて、前記尿素結合を含むポリウレタン接着剤層は、結合が多く、結合密度が高くなり、結合の網目構造が強固となっているために、包装袋の内容物に含まれる強い浸透力をもつ揮発性成分を含む強浸透性物質などによって、本件接着剤層が、溶解や膨張現象を発生すること、すなわちラミネート強度の低下が極めて少なくなったものである。請求項2の発明の前記ポリウレタン接着剤層をアダクト体タイプ、ビューレット体タイプ、トリマー体タイプの、三官能化させたモノマーの誘導体から合成された尿素結合を含むポリウレタンにすることによって、請求項1の発明の場合よりも、さらに結合が多く、更に結合密度が高くなり、さらに結合の網目構造が強固となったために、包装袋の内容物の強い浸透力によって、上記接着剤層が、溶解や膨張現象を起こすことが極めて少なくなったために、強いラミネート強度をさらに長く保持できるという効果を有するものである。請求項3の発明の前記基材フィルムのベースフィルムの片面に、金属箔または、無機酸化物層や金属の蒸着層が設けることによって、酸素透過性や水蒸気などのガスバリアが高くなるという効果を有するものである。すなわち内容物の保存性を高めることができるという効果を有するものである。また請求項3の発明の前記ベースフィルムおよび同種フィルムとして、ナイロンフィルムを用いることによって、本発明の前記液体用可撓性包装袋の突き刺し性を向上させる効果を有するものである。本発明は、インクジェット装置用インク袋や食品、洗剤、家庭用品および健康医療関連製品などの可撓性包装袋に収納する内容物が、液体であり、かつ、アルコール類、浴用剤や湿布薬など強い浸透力をもつ揮発性成分を含む強浸透性物質や、香料、食酢、油、アルカリ物質などを含有する場合にも対応できるものである。本発明は、その場合にあっても、上記袋を構成しているプラスチック積層フィルムの接着剤層の接着強度を低下させることなく、デラミネーションを引き起こさない、かつ、内容物の保存性に優れた液体用可撓性包装袋を提供するものである。本発明における液体用可撓性包装袋は、片面に少なくとも、基材フィルムとヒートシールフィルムを備える積層フィルムよりなる包装材料を使用するものである。前記ヒートシールフィルムは、前記液体用可撓性包装袋の内壁面を構成しており、添加剤が無添加のポリエチレン系樹脂フィルムである。前記積層フィルムは、前記基材フィルム上に尿素結合を含むポリウレタン接着剤層およびヒートシールフィルムをこの順で設けたものである。前記尿素結合を含むポリウレタン接着剤層は、アダクト体タイプ、ビューレット体タイプ、トリマー体タイプの、三官能化させたモノマーの誘導体から合成された尿素結合を含むポリウレタンである。前記基材フィルムは、ベースフィルムの片面に、金属箔または、無機酸化物や金属の蒸着層が設けてあり、更にその上に、前記ベースフィルムと同種のフィルムが設けられた積層体であることを特徴とするものである。前記ベースフィルムおよび前記同種のフィルムは、ポリエステルフィルム、ナイロンフィルムまたは、ポリオレフィンフィルムのいずれか一つのフィルムである。本発明の液体用可撓性包装袋の形態としては、二方シール、三方シール、四方シールの平袋、ガゼット袋、スタンディングパウチが大部分である。二方シール袋は、チューブ状フィルムの上下天地をヒートシールした形態である。三方シール袋は、1枚のフィルムを二つに折り畳み、その両端と上部をヒートシールした形態と、1枚のフィルムをピロー状に形成して、フィルムの合わせ目をセンターにしてヒートシールし、更にその上下をヒートシールしたもので、所謂、ピロータイプの三方シール袋がある。ピロータイプの三方シール袋は、センターシールの方法に合掌シール、封筒貼りシール、テープシールの3方式がある。四方シール袋は、袋の四方をシールした形態で、1枚のフィルム又は2枚のフィルムから製袋される。スタンディングパウチは、袋に自立性を付与したもので、底部フィルムを二つに折り込んで折り込み部を形成して、胴部のフィルムとヒートシールして底部を形成するものと、1枚のフィルムを使用して底部を折り込み、両サイドをヒートシールして底部を形成するものと2種類ある。スタンディングパウチは、袋に自立性を付与するために、使用する材料に剛性と形状保持性が必要であり、これらの物性に適合した積層材が使用される。ガゼット袋は、袋の両側に折り込み部を有するもので、包材面積当たりの包装内容積を大きくした袋である。柔軟包装袋は、一般に、ヒートシール熱溶着によって強力に接着されており、ヒートシール部から開封するのは困難であるので、各種の開封方法が工夫されている。多く使用されている開封方法としては、袋上部の横端部に切り欠きを設けるがその切り欠きとしてはVノッチ、ノッチ、鋸歯カット、ミシン目等がある。目の不自由な人にとって、手さぐりで探しやすい切り欠きを設けることが必要で、Vノッチが好ましく使用できる。本発明の一例として用いるインクジェット用インク袋としては、スタンディングパウチタイプの上部に、口栓部材であるスパウトの口栓部に前記弾性栓部材22に中空針24が刺し込まれるなどしたスタンディングパウチタイプが用いられる。本発明に係る液体用可撓性包装袋の前記基材フィルム3のベースフィルム4としては、セロハン、延伸ポリプロピレン、無延伸ポリプロピレン、ポリエチレンテレフタレート、ポリエチレンナフタレート、ナイロン、ポリスチレン、ポリビニルアルコール、エチレンービニルアルコール共重合体、ポリ塩化ビニル、ポリ塩化ビニリデン、ポリメチルペンテン、ポリアクリロニトリル等が使用できる。更に、前記各種プラスチックフィルムの多層の積層フィルム共押出しフィルム、接着剤で張り合わせたラミネートフィルムや、プラスチックフィルムと紙、アルミニウム箔、アルミニウム蒸着フィルムとの積層フィルム等も使用できる。これらの中でも、ポリエステルフィルム、ナイロンフィルムまたは、ポリオレフィンフィルムは、好ましく使用でき、特にナイロンフィルムは、鋭い突起物であるインクジェット用ノズルなどに対する突き刺し防止性に優れるので、更に好ましく使用できる。また、酸素バリア性や水蒸気バリア性を必要とする場合には、上記ポリエステルフィルム、ナイロンフィルムまたは、ポリオレフィンフィルムの片面に無機酸化物層や金属などの蒸着層を設けたものは、更に好ましく使用できる。本発明の場合は、図1のa、bに示すように、前記ベースフィルム4である上記ポリエステルフィルム、ナイロンフィルムまたは、ポリオレフィンフィルムの片面に無機酸化物層や金属などの蒸着層を設けたのち、その上に、接着剤9を介して前記ベースフィルム4と同種のフィルムを積層したものを前記基材フィルム3として用いている。この構成をとる理由としては、前記液体用可撓性包装袋の内容物が、無機酸化物層や金属などの蒸着層に直接接触させないようにしたいという意図があり、前記蒸着層と内容物の間に極力、距離を設けるために、接着剤9を介して上記ポリエステルフィルム、ナイロンフィルムまたは、ポリオレフィンフィルムなどの前記ベースフィルム4と同種のフィルムを設けたものである。前記液体用可撓性包装袋の内壁面を構成している前記ヒートシールフィルム8としては、ポリエチレン樹脂低密度ポリエチレン、直線状低密度ポリエチレン、中密度ポリエチレン、高密度ポリエチレンを含む、ポリプロピレン系樹脂、エチレンー酢酸ビニル共重合体、アイオノマー、ポリエステル樹脂等が使用できるが、滑剤、酸化防止剤、アンチブロッキング剤や可塑剤などの添加剤が、無添加のポリエチレン系樹脂フィルムが好ましく使用できる。前記基材フィルム3と前記ヒートシールフィルム8をラミネートして、前記積層フィルム3を作成するが、そのラミネート方法は、ドライラミネート方式でも、溶融押し出しラミネート方式のいずれも用いることができる。後者の溶融押し出しラミネート方式の場合は、図4に示すように、アンカーコート剤35を前記基材フィルム37に塗布して後、溶融ポリエチレン樹脂48を介して、シーラント層34ヒートシールフィルムを貼り合わせて積層体を作成するものである。本発明の前記積層フィルム1は、前記基材フィルム3上に、アンカーコート剤として、尿素結合を含むポリウレタン接着剤層6に塗布して後、溶融ポリエチレン樹脂7を介して、シーラント層としてヒートシールフィルム8を貼り合わせて作成するものである。前記溶融ポリエチレン樹脂7としては、上記添加剤が無添加のポリエチレン系樹脂が好ましく使用できる。前記尿素結合を含むポリウレタン接着剤層6は、アダクト体タイプ、ビューレット体タイプ、トリマー体タイプの、三官能化させたモノマーの誘導体から合成された尿素結合を含むポリウレタン接着剤層であって、一般的な2液硬化タイプのウレタン接着剤層に比べて、前記尿素結合を含むポリウレタン接着剤層は、結合が多く、結合密度が高くなり、結合の網目構造が強固となっている。そのために、包装袋の内容物に含まれる強い浸透力をもつ揮発性成分を含む強浸透性物質や、樹脂の添加剤などによって、溶解や膨張現象を発生すること、すなわちラミネート強度の低下が極めて少なくなったものである。すなわち、前記尿素結合を含むポリウレタン接着剤層が、2官能のイソシアネートモノマー、またはアダクト体タイプ、ビューレット体タイプ、トリマー体タイプの3官能化されたモノマーの誘導体から合成されることでイソシアネート化合物が内容物耐性や樹脂添加剤耐性の高い尿素結合を有する緻密な網目構造を持つことができ、高耐性の積層体を得ることができるものである。図1のaは、本発明の液体用可撓性包装袋を構成する積層フィルム1の断面略図であって、積層フィルム1は、基材フィルム3の片面に、アンカーコート層6を、設けて後、押し出し樹脂7を介して、ヒートシールフィルム8をラミネートして設けたものである。前記基材フィルム3は、ベースフィルム4の片面に、接着剤9を介して、金属箔または、無機酸化物または金属の蒸着層1が設けてあり、更にその上に、前記ベースフィルム4と同種のフィルム4が接着剤9を介して、設けられた積層体である。図1のbは、本発明の液体用可撓性包装袋を構成する積層フィルム1である図1のaの天地を逆にした断面略図である。すなわち図1のaを液体用可撓性包装袋の表となるフィルムとすると、図1のbは、裏のフィルムとなるものである。各々のヒートシールフィルム面の端部を重ね合わせて熱接着して、液体用可撓性包装袋を作成するものである。図2は、軟包装袋であるスタンディングパウチのスパウト部に、弾性栓部材22と中空針24を設けたインクジエット装置用インク袋20の斜視略図であって、上記スタンディングパウチは、アルミ箔層を備えた基材フィルムにシーラント層を貼り合わせた積層体を用いてヒートシール法により熱接着して作成したものである。以下に、本発明の具体的実施例について説明する。片面コロナ処理したナイロンフィルム厚さ15μmのコロナ処理面に、絵柄を印刷し、アルミニウム箔厚さ9μm、両面コロナ処理したナイロンフィルム厚さ15μmとを順次ドライラミネートを行い、基材フィルムを得た。上記基材フィルムを溶融ポリエチレン厚さ20μmの押し出しラミネートにて、添加剤無添加の直線状低密度ポリエチレンフィルム厚さ60μmと貼り合わせてインクカートリッジ袋用のラミネート積層フィルムを得た。押し出しラミネートのアンカーコート接着剤としては、TDIトリレンジイソシアネートのアダクト体で、尿素結合を有するウレタン接着剤、固形分5を用いた。その塗布量は、乾燥時重量ドライで0.3g/m2である。上記ラミネート積層フィルムを用いて、幅、長さの袋を作成し、天部にはスパウトを溶着してインクカートリッジ袋を得た。実施例1とは異なるアンカーコート接着剤でHDIヘキサメチレンジイソシアネートのビューレット体で、尿素結合を有するウレタン接着剤、固形分5を用いた。それ以外は、実施例1と同様にしてインクカートリッジ袋を得た。、実施例1~2とは異なるアンカーコート接着剤で、HDIヘキサメチレンジイソシアネートのトリマー体で、尿素結合を有するウレタン接着剤、固形分5を用いた。それ以外は、実施例1と同様にしてインクカートリッジ袋を得た。、実施例1~3とは異なるアンカーコート接着剤で、XDIキシレンジイソシアネートのアダクト体とIPDIイソホロンジイソシアネートのトリマー体を混合したもので、尿素結合を有するウレタン接着剤、固形分5を用いた。それ以外は、実施例1と同様にしてインクカートリッジ袋を得た。、実施例1~4とは異なるアンカーコート接着剤HDIヘキサメチレンジイソシアネートのビューレット体とHDIヘキサメチレンジイソシアネートのトリマー体で、尿素結合を有するウレタン接着剤、固形分5を用いた。それ以外は、実施例1と同様にしてインクカートリッジ袋を得た。、実施例1~5とは異なるアンカーコート接着剤XDIキシレンジイソシアネートのアダクト体とIPDIイソホロンジイソシアネートのアダクト体で、尿素結合を有するウレタン接着剤、固形分5を用いた。それ以外は、実施例1と同様にしてインクカートリッジ袋を得た。、以下に、本発明の具体的比較例について説明する。<比較例1>片面コロナ処理したナイロンフィルム厚さ15μmのコロナ処理面に、絵柄を印刷し、アルミニウム箔厚さ9μm、両面コロナ処理したナイロンフィルム厚さ15μmとを順次ドライラミネートを行い、基材フィルムを得た。上記基材フィルムをドライラミネートにて、添加剤無添加の直線状低密度ポリエチレンフィルムと貼り合わせてインクカートリッジ袋用のラミネート積層フィルムを得た。ドライラミネート接着剤としては、ポリオールとイソシアネートの二液ウレタン接着剤、固形分5で、尿素結合を有さないものを用いた。その塗布量は、乾燥時重量ドライで0.3g/m2である。それ以外は、実施例1と同様にしてインクカートリッジ袋を得た。<比較例2>実施例1と同様のラミネート方法で、シーラント層のポリエチレンフィルムのみ、添加剤が一般的に添加されているものに変更して、それ以外は、実施例1と同様にしてインクカートリッジ袋を得た。実施例1~6と比較例1~2の結果表1を評価する。実施例と比較例ともにインクジェットプリンター用インクを充填し、二ヶ月保存して、ラミネート強度、外観、インク変質を評価した。比較例1~2は、実施例1~6に比較して、ラミネート強度の低下、ラミネートの浮きやフクレ現象および、インクの変質が確認された。